(57)【要約】【課題】白い色調の物質で、かつマイクロ波を効率良く吸収して発熱するマイクロ波吸収発熱体用粉末を得る。【解決手段】ＺｎＯ-ＳｉＯ２系複合粉末を得るＺｎＯ-ＳｉＯ２系複合粉末製造工程と、  上記ＺｎＯ-ＳｉＯ２系複合粉末製造工程で得られるＺｎＯ-ＳｉＯ２系複合粉末を７０mass％以下１００mass％未満とし、さらにインジウム酸化物、スズ酸化物および酸化インジウムスズ（ＩＴＯ）のうちから選んだ少なくとも１種を残部として混合し、マイクロ波吸収発熱体用粉末を得る混合工程とを含んだ工程を経る。【選択図】なし【特許請求の範囲】
【請求項１】
ＳｉＯ２換算で５０mass％以下（但し、０mass％は含まない）のシリコン酸化物と、ＺｎＯ換算で５０mass％以上（但し、１００mass％は含まない）の亜鉛酸化物を含有する混合物を、７５０℃以上１３５０℃以下の温度範囲で焼成し、ＺｎＯ-ＳｉＯ２系複合粉末を得るＺｎＯ-ＳｉＯ２系複合粉末製造工程と、
上記ＺｎＯ-ＳｉＯ２系複合粉末製造工程で得られるＺｎＯ-ＳｉＯ２系複合粉末を７０mass％以上１００mass％未満とし、さらにインジウム酸化物、スズ酸化物および酸化インジウムスズ（ＩＴＯ）のうちから選んだ少なくとも１種を残部として混合し、マイクロ波吸収発熱体用粉末を得る混合工程と
を含むことを特徴とするマイクロ波吸収発熱体用粉末の製造方法。
【請求項２】
前記ＺｎＯ-ＳｉＯ２系複合粉末を、ＺｎＯ-ＳｉＯ２系複合粉末：シリコン樹脂で、７５：２５（ｍａｓｓ％）の比に混合して成形した樹脂シートの２．４５ＧＨｚにおける複素誘電率：εを、下記式（１）で表す時、ε’≧３で、かつε’’≧０．５であることを特徴とする請求項１に記載のマイクロ波吸収発熱体用粉末の製造方法。
記
ε  ＝  ε’＋ε’’ｉ  ・・・（１）
ただし、ｉは、虚数単位である。
【請求項３】
請求項１または２に記載の製造方法に従い得られたマイクロ波吸収発熱体用粉末に、樹脂を混合し、成形して、マイクロ波吸収発熱体とすることを特徴とするマイクロ波吸収発熱体の製造方法。
【請求項４】
ＺｎＯ-ＳｉＯ２系複合粉末：７０mass％以上１００mass％未満と、
インジウム酸化物、スズ酸化物、酸化インジウムスズ（ＩＴＯ）のうちから選ばれる少なくとも１種を残部として含有してなるマイクロ波吸収発熱体用粉末において、
上記ＺｎＯ-ＳｉＯ２系複合粉末が、
ＳｉＯ２換算で５０ｍａｓｓ％以下（但し、０ｍａｓｓ％は含まない）のシリコン酸化物と、
ＺｎＯ換算で５０ｍａｓｓ％以上（但し、１００ｍａｓｓ％は含まない）の亜鉛酸化物を含む混合物を焼成してなるＺｎＯ-ＳｉＯ２系複合粉末であって、
上記ＺｎＯ-ＳｉＯ２系複合粉末を、ＺｎＯ-ＳｉＯ２系複合粉末：シリコン樹脂で、７５：２５（ｍａｓｓ％）として混合し、成形した樹脂シートの２．４５ＧＨｚにおける複素誘電率：εを、下記式（１）で表す時、ε’≧３で、かつε’’≧０．５であることを特徴とするマイクロ波吸収発熱体用粉末。
記
ε  ＝  ε’＋ε’’ｉ  ・・・（１）
ただし、ｉは、虚数単位である。
【請求項５】
請求項４に記載のマイクロ波吸収発熱体用粉末を、少なくとも一部に含有することを特徴とするマイクロ波吸収発熱体。
【発明の詳細な説明】
【技術分野】
【０００１】
本発明は、電子レンジ用調理皿などに用いられる特殊セラミック材料に関するものであり、特に２．４５ＧＨｚのマイクロ波を吸収して優れた発熱性能を示し、しかも白色を呈するマイクロ波吸収発熱体用粉末およびその粉末を用いたマイクロ波吸収発熱体ならびにこれらの製造方法に関するものである。
【背景技術】
【０００２】
電子レンジは、通常２．４５ＧＨｚのマイクロ波を食品に照射し、食品中の水分子がマイクロ波を吸収して振動する現象を利用して食品を加熱する調理機器である。ここで、マイクロ波を吸収できるのは水分子に限定されるものではなく、誘電損失や磁気損失の高い材料であれば、食品と同様にマイクロ波を吸収して温度が上昇することが知られている。
【０００３】
近年、電子レンジ用調理皿として、特殊セラミックス材料が２．４５ＧＨｚのマイクロ波を吸収して発熱する性質を利用した製品が提案されている（例えば、（有）東彼セラミックス製「ドリームキッチン」など）。このような電子レンジ用の加熱調理器具は、電子レンジの放射するマイクロ波を食材に照射して調理するものではなく、マイクロ波で調理器具本体を発熱させ、その熱で食材を加熱して調理するものである。
そのため、調理器具本体の素材にマイクロ波吸収発熱粉を混合したり、表面にマイクロ波吸収発熱粉を含有する層を焼き付けたりして、マイクロ波吸収発熱性能を発現させている。
【０００４】
マイクロ波吸収発熱体としては、従来から、炭化珪素のように誘電損失の高い物質や鉄系酸化物のように磁気損失の高い物質が用いられている。また、近年、発明者らにより開示した、特許文献１に記載のＭｇＣｕ系フェライト粉を用いたマイクロ波吸収発熱体などがある。
しかしながら、これらの物質は黒色、暗茶色、灰色などを呈するため、調理器具の色に制約があり、白色や明るい色調の発熱調理器具を作製するには適さなかった。
【０００５】
ここに、マイクロ波吸収発熱性能を発現する白色の物質として、誘電体として知られているＺｎＯ，ＢａＴｉＯ３などが挙げられるが、これらの酸化物は、上記した炭化珪素や鉄系酸化物と比べて発熱性能に劣り、短時間のマイクロ波照射で２００℃を超える高温まで昇温させることは困難であった。
このため、優れたマイクロ波吸収発熱性能を有し、かつ白色系で色調の自由度が高くデザイン性に富んだ発熱体が求められていた。
【０００６】
これに対し、発明者らは、特許文献２に示したように、白色を呈し、かつ優れたマイクロ波吸収発熱性能を有するＺｎＯ-ＳｉＯ2系複合粉末を見出している。すなわち、特許文献２に記載された方法を用いれば、出力：500Ｗのマイクロ波を60秒照射した時に、300℃を超える高い温度まで昇温できる白い色調の発熱体が得られるのである。
【先行技術文献】
【特許文献】
【０００７】
【特許文献１】特許第４６６３００５号公報
【特許文献２】特願２０１１−２３６４４１号明細書
【発明の概要】
【発明が解決しようとする課題】
【０００８】
しかしながら、特許文献２に記載された方法では、焦げ目を付けるのに必要な温度である200℃まで昇温するのに、500Ｗで20秒以上の昇温時間を要するため、さらに短時間で昇温することができ、また、昇温特性を同等にした場合にあっては、発熱粉添加量を低減することができる、より発熱効率の良い白色発熱粉が求められていた。
【０００９】
本発明は、上記の現状に鑑み開発されたもので、白い色調の物質で、かつマイクロ波吸収発熱性能に優れたマイクロ波吸収発熱体用粉末およびマイクロ波吸収発熱体を得ることを目的とする。
【課題を解決するための手段】
【００１０】
発明者らは、上記の課題を解決するために、特許文献２に記載されたＺｎＯ-ＳｉＯ２系複合粉末をもとに、他の白色粉末や、酸化物粉末を添加して、両者の複合効果によって効率良くマイクロ波を吸収し発熱する方法を種々試みた。その結果、インジウムまたはスズ系の酸化物粉末を添加することで、ＺｎＯ-ＳｉＯ２系複合粉末の発熱性能を一層向上できることが判り、500Ｗのマイクロ波の照射時間：20秒未満で、200℃まで昇温可能であることが明らかとなった。 
【００１１】
発明者らの実験によれば、酸化インジウム、酸化第二スズおよび酸化インジウムスズは、それぞれ単体でも優れた発熱性能を有することが確認された。ここで、これらの物質の誘電率を測定したところ、誘電損失ε"が高いことから、酸化インジウム等による発熱性向上は、誘電損失による発熱機構が寄与していることが判った。しかしながら、酸化インジウムは黄色、酸化第二スズは灰褐色、また酸化インジウムスズは淡黄色や黄緑色を呈しており、いずれも単体では白色発熱粉を得ることは困難である。そこで、ＺｎＯ-ＳｉＯ２系複合粉末との混合比率と、色調および発熱性能との関係を詳細に調べた結果、３０mass％以内の添加量であれば、ほぼ白色を呈した発熱粉が得られ、なおかつ、上記したように昇温時間を短縮できることが見出された。
本発明は、上記の知見に立脚するものである。
【００１２】
すなわち、本発明の要旨構成は次のとおりである。
１．ＳｉＯ２換算で５０mass％以下（但し、０mass％は含まない）のシリコン酸化物と、ＺｎＯ換算で５０mass％以上（但し、１００mass％は含まない）の亜鉛酸化物を含有する混合物を、７５０℃以上１３５０℃以下の温度範囲で焼成し、ＺｎＯ-ＳｉＯ２系複合粉末を得るＺｎＯ-ＳｉＯ２系複合粉末製造工程と、
上記ＺｎＯ-ＳｉＯ２系複合粉末製造工程で得られるＺｎＯ-ＳｉＯ２系複合粉末を７０mass％以上１００mass％未満とし、さらにインジウム酸化物、スズ酸化物および酸化インジウムスズ（ＩＴＯ）のうちから選んだ少なくとも１種を残部として混合し、マイクロ波吸収発熱体用粉末を得る混合工程と
を含むことを特徴とするマイクロ波吸収発熱体用粉末の製造方法。
【００１３】
２．前記ＺｎＯ-ＳｉＯ２系複合粉末を、ＺｎＯ-ＳｉＯ２系複合粉末：シリコン樹脂で、７５：２５（ｍａｓｓ％）の比に混合して成形した樹脂シートの２．４５ＧＨｚにおける複素誘電率：εを、下記式（１）で表す時、ε’≧３で、かつε’’≧０．５であることを特徴とする前記１に記載のマイクロ波吸収発熱体用粉末の製造方法。
記
ε  ＝  ε’＋ε’’ｉ  ・・・（１）
ただし、ｉは、虚数単位である。
【００１４】
３．前記１または２に記載の製造方法に従い得られたマイクロ波吸収発熱体用粉末に、樹脂を混合し、成形して、マイクロ波吸収発熱体とすることを特徴とするマイクロ波吸収発熱体の製造方法。
【００１５】
４．ＺｎＯ-ＳｉＯ２系複合粉末：７０mass％以上１００mass％未満と、
インジウム酸化物、スズ酸化物、酸化インジウムスズ（ＩＴＯ）のうちから選ばれる少なくとも１種を残部として含有してなるマイクロ波吸収発熱体用粉末において、
上記ＺｎＯ-ＳｉＯ２系複合粉末が、
ＳｉＯ２換算で５０ｍａｓｓ％以下（但し、０ｍａｓｓ％は含まない）のシリコン酸化物と、
ＺｎＯ換算で５０ｍａｓｓ％以上（但し、１００ｍａｓｓ％は含まない）の亜鉛酸化物を含む混合物を焼成してなるＺｎＯ-ＳｉＯ２系複合粉末であって、
上記ＺｎＯ-ＳｉＯ２系複合粉末を、ＺｎＯ-ＳｉＯ２系複合粉末：シリコン樹脂で、７５：２５（ｍａｓｓ％）として混合し、成形した樹脂シートの２．４５ＧＨｚにおける複素誘電率：εを、下記式（１）で表す時、ε’≧３で、かつε’’≧０．５であることを特徴とするマイクロ波吸収発熱体用粉末。
記
ε  ＝  ε’＋ε’’ｉ  ・・・（１）
ただし、ｉは、虚数単位である。
【００１６】
５．前記４に記載のマイクロ波吸収発熱体用粉末を、少なくとも一部に含有することを特徴とするマイクロ波吸収発熱体。
【発明の効果】
【００１７】
本発明によれば、２．４５ＧＨｚのマイクロ波を吸収して優れた発熱性能（300℃以上まで速い速度で昇温可能な発熱性能）を示し、しかも白色を呈して色調調整に優れたマイクロ波吸収発熱体用の粉末およびその粉末を用いたマイクロ波吸収発熱体を、それらの有利な製造方法と共に得ることができる。
【発明を実施するための形態】
【００１８】
以下、本発明を具体的に説明する。
本発明は、原料粉を混合して、粉状または成形体とした後、焼成し、ついで必要に応じて粉砕や分級を施し、所定の粒子サイズに調整してマイクロ波吸収発熱体用粉末を製造する方法およびその際に得られるマイクロ波吸収発熱体用粉末ならびにその粉末を少なくとも一部に含有したマイクロ波吸収発熱体およびその製造方法に関するものである。
【００１９】
まず、本発明に用いる原料粉の基本組成について説明する。なお、以下に示すＺｎＯ-ＳｉＯ２系複合粉末、マイクロ波吸収発熱体用粉末（以下、発熱粉ともいう）およびマイクロ波吸収発熱体（以下、発熱体ともいう）の成分組成を表す％表示は、特に断らない限りｍａｓｓ％を意味する。
シリコン酸化物：  ＳｉＯ２換算で５０％以下（０％は含まない）
亜鉛酸化物：  ＺｎＯ換算で５０％以上（１００％は含まない）
ＺｎＯは、単体でもマイクロ波を吸収して発熱する物質であり、５００Ｗで１分間のマイクロ波照射で１５０℃程度にまで発熱する。従って、亜鉛酸化物はＺｎＯ換算で５０％以上添加させる。なお、亜鉛酸化物は、ＺｎＯ換算で ９５〜６０％が好ましく、９３〜６５％がより好ましい混合範囲である。
【００２０】
ＺｎＯに、ＳｉＯ２を添加し、熱処理することで、発熱性能が一段と向上し、２００℃以上までの昇温が可能となる。しかしながら、ＳｉＯ２自体は発熱しない物質であるため、シリコン酸化物がＳｉＯ２換算で５０％を超えると発熱性能が低下し、その添加効果が低減する。従って、シリコン酸化物はＳｉＯ２換算で５０％以下が必須である。なお、シリコン酸化物は、ＳｉＯ２換算で５〜４０％が好ましく、７〜３５％がより好ましい混合範囲である。
【００２１】
なお、上述のＺｎＯ-ＳｉＯ２系複合粉末には、シリコン酸化物および亜鉛酸化物以外にも、Ａｌ２Ｏ３，ＭｇＯ，ＴｉＯ２およびＢａＴｉＯ３など種々の白色系セラミックス粉末を混合させることができるが、これらの合計量が５０％以上になると、２００℃を超える高温まで発熱することが困難になるため、ＺｎＯ，ＳｉＯ２以外の成分の含有量は５０％未満とする。
【００２２】
また、上記した亜鉛酸化物やシリコン酸化物の所定の粒径に特別の限定はないが、製造時のハンドリングの容易さ、および樹脂や粘土との均一混合性などを考慮すると、亜鉛酸化物、シリコン酸化物共に、平均粒径で０．０５〜１００μｍ程度とするのが好ましい。
なお、その他のセラミックス粉末の粒径は、特に限定されないが、平均粒径：０．０５〜１００μｍ程度が好ましい。
【００２３】
次に、ＺｎＯ-ＳｉＯ２系複合粉末の焼成温度の限定理由について説明する。
焼成温度：７５０〜１３５０℃
焼成温度は、ＺｎＯとＳｉＯ２の反応性に大きな影響を及ぼす。すなわち、焼成温度が７５０℃に満たないと、発熱特性を改善する化合物の生成反応が十分に進行しないため、最終的に発熱体が２００℃を超える高温まで昇温できなくなる。一方、焼成温度が１３５０℃を超えると、ＺｎＯの蒸発や、ＳｉＯ２の構造変化の影響を受けるため、発熱体の発熱特性が劣化する。
従って、焼成温度は７５０〜１３５０℃の範囲に限定する。好ましくは、８５０〜１２５０℃の範囲、より好ましくは９００〜１２５０℃の範囲である。なお、焼成時間について、特別の限定はないが、０．５〜１０時間（ｈ）程度とするのが好ましい。
【００２４】
上記した製造工程により得られたＺｎＯ-ＳｉＯ２系複合粉末は、ＺｎＯ-ＳｉＯ２系複合粉末：シリコン樹脂を７５：２５（％）の比で混合して成形した樹脂シートの２．４５ＧＨｚにおける複素誘電率：εを、下記式（１）で表す時、ε’（実数部）およびε’’（虚数部）が所定の値を示すことが肝要である。
記
ε  ＝  ε’＋ε’’ｉ  ・・・（１）
ただし、ｉは、虚数単位である。
【００２５】
ε’≧３かつε’’≧０．５
上記した所定の値とは、ε’が３以上で、かつε’’が０．５以上である。というのは、ε’およびε’’のいずれかが、上記範囲を外れると、２．４５ＧＨｚのマイクロ波に対する誘電損失が小さすぎるために、２００℃以上の高温まで発熱することができないからである。
なお、好ましい範囲は、ε’が３．４以上、かつ、ε’’が０．５５以上である。また、ε’およびε’’の上限に特別の限定はないが、工業的に有利なのは、ε’が３０程度、ε’’が１５程度である。
【００２６】
〔複素誘電率の測定方法〕
測定対象になる粉末と、シリコン樹脂（溶剤：トルエン)(モメンティブ・パフォーマンス・マテリアルズ・ジャパン合同会社製ＹＳＲ３０２２)とを、７５：２５（％）の比に混合し、さらに硬化触媒(モメンティブ・パフォーマンス・マテリアルズ・ジャパン合同会社製ＹＣ６８４３)を混合して、シート状に成形後、溶剤を揮発させる。このシートから、外径：７ｍｍ、内径：３ｍｍ、厚さ：１ｍｍ程度のリング形状を切り出して、ＡＰＣ７型の同軸サンプルホルダーに設置し、ネットワークアナライザーを用いてＳパラメータ法で２．４５ＧＨｚの複素誘電率を測定する。
なお、後述する実施例においても上記方法により、ε’およびε’’の値を測定した。
【００２７】
さらに、本発明では、発熱特性を改善する目的で、前記ＺｎＯ-ＳｉＯ２系複合粉末：７０mass％以上１００mass％未満に、インジウム酸化物、スズ酸化物および酸化インジウムスズ（ＩＴＯ）から選ばれる１種以上を、残部として混合する混合工程を経ることで、一層優れた昇温特性を有するマイクロ波吸収発熱体用粉末を製造することができる。
酸化インジウムＩｎ２Ｏ３、酸化第二スズＳｎＯ２および酸化インジウムスズＩＴＯは、それぞれ単体でも発熱性能を有するため、添加量が多いほど、発熱性能は向上する。しかしながら、酸化インジウムは黄色、酸化第二スズは灰褐色、また酸化インジウムスズは淡黄色や黄緑色を呈するため、３０％を超えると白色粉を得ることができなくなる。従って、添加量は０〜３０％（ゼロは含まず）の範囲とする。 好ましくは、２５％以下（ゼロは含まず）、より好ましくは１〜２５％である。
【００２８】
上述した工程（ＺｎＯ-ＳｉＯ２系複合粉末製造工程、発熱粉を得る混合工程）に示した条件以外で、発熱粉を製造する工程の条件、すなわち、ＺｎＯ-ＳｉＯ２系複合粉末の混合工程や、粉状または成形体とする工程、さらには、粉砕や分級などを施して所定の粒子サイズに調整する工程の条件などは、常法に従えば良い。
【００２９】
次に、発熱粉を少なくとも一部に含有する発熱体とする実施形態として、上記のマイクロ波吸収発熱体用粉末を用いて、電子レンジ用の加熱調理器具、例えば調理皿を製造する場合について説明する。
まず、前述したような好適成分組成に調整したＺｎＯとＳｉＯ２を混合し、粉末状または成形体として、大気雰囲気中で７５０〜１３５０℃の温度として熱処理した後、必要に応じて粉砕、分級などを施して所定の粒子サイズに調整することで、ε’およびε’’の値を前記の所定値としたＺｎＯ-ＳｉＯ２系複合粉末を製造する。その際、湿式合成法、水熱合成法など特殊な原料製造方法を用いることもできる。
【００３０】
次いで、ＺｎＯ-ＳｉＯ２系複合粉末に、Ｉｎ２Ｏ３、ＳｎＯ２およびＩＴＯなどのインジウムおよび／またはスズを含有する酸化物を、乾式または湿式混合して、マイクロ波吸収発熱体用粉末とする。なお、上記酸化物を、乾式または湿式混合する条件は、常法に従うことが好ましい。
【００３１】
ついで、上記発熱粉を、シリコン樹脂等の耐熱性樹脂などと混合して発熱調理器具に成形したのち、必要に応じて加熱して固化させることで、マイクロ波吸収発熱体を得る。その際の発熱粉と耐熱性樹脂との混合比率は、所望の発熱温度に応じて、発熱粉の質量／発熱体の質量の値で５〜７５％程度の間となるように選定するのが好ましい。
また、釉薬などと混合し、セラミックス基材の調理皿の表面に塗布後、焼成することで、表面に、マイクロ波吸収発熱体を有する陶磁器皿として使用することができる。このとき、被膜層の厚みは５０〜３００μm程度とするのが好ましい。
【００３２】
さらに、発熱粉を少なくとも一部に含有する発熱体とする実施形態として、陶磁器の原料粉末に、本発明に従う発熱粉を混合して、陶磁器全体をマイクロ波吸収発熱体とすることが挙げられる。この場合、およそ１０％以上、好ましくは３０％以下の上記マイクロ波吸収発熱体用粉末を添加した原料を用いて、成形して、焼成し、調理皿を作製することができる。 
【００３３】
本発明に従うマイクロ波吸収発熱体用粉末の用途は、上述した電子レンジ用発熱調理器具に限定されることはなく、マイクロ波加熱装置の壁や床材、電子レンジで加温して使用するカイロ、あんかなどの保温材、衣料品、接着剤など、マイクロ波を利用して温度上昇させる用途を有する物品全般に利用することができる。
【００３４】
上述したように、マイクロ波吸収発熱体用粉末を、少なくとも一部に含有すること、すなわち樹脂等の素地と発熱粉の混合比率を調整することで、用途に応じた発熱温度に調整することができる。また、本発明に従うマイクロ波吸収発熱体用粉末は白色であるため、他の色調の顔料を添加することで、種々の色調の発熱体を簡単に作製することができる。
【実施例】
【００３５】
以下、本発明の具体的実施例について説明する。
〔発明例１〜７、参考例１および比較例１〜３〕
表１に示すＺｎＯとＳｉＯ２の配合比の混合粉に対して、表１に示した焼成温度で大気中２ｈ焼成し、目開き：250μｍの篩を通して整粒することにより、ＺｎＯ-ＳｉＯ2系複合粉末を作製した。これらに、表１の添加条件に示した配合比で、酸化インジウム、酸化第二スズおよび酸化インジウムスズのうちから選ばれる１種以上の添加物を添加し、乳鉢を用いて均一に混合して、白色のマイクロ波吸収発熱体用粉末を得た。なお、参考例１は、特許文献２に記載された発明に該当する。なお、ε’およびε’’の値は、上記ＺｎＯ-ＳｉＯ2系複合粉末を用いてそれぞれ測定した。
【００３６】
〔比較例４，５〕
表１に示したＺｎＯ，ＳｉＯ２，Ｉｎ２Ｏ３およびＳｎＯ２を配合した混合粉に対して、表１に示した焼成温度で大気中２ｈ焼成し、目開き：250μｍの篩を通して整粒することにより、白色のマイクロ波吸収発熱体用粉末を作製した。なお、ε’およびε’’の値は、上記ＺｎＯ，ＳｉＯ２、Ｉｎ２Ｏ３およびＳｎＯ２を配合した混合粉を用いてそれぞれ測定した。
【００３７】
〔発熱特性の評価方法〕
マイクロ波吸収発熱体用粉末と耐熱性樹脂（シリコン樹脂）を混練して、マイクロ波吸収発熱体用粉末：樹脂＝７５：２５(％)のシート（発熱体）を成形し、４０×４０×約１ｍｍの形状に切り出して、マイクロ波吸収発熱体シート（以下、単に発熱体シートという）を作製した。これらの発熱体シートを、市販の電子レンジ（日立製作所製MRO-GS8型）の中に置き、５００Ｗのマイクロ波を１０〜９０秒間照射した時の発熱体シート表面温度を放射温度計で測定した。
表１に、発熱体シートの特性として、発熱体シートの色調、発熱体シート表面温度が200℃到達までの所要時間、および60秒照射時点での発熱体シート表面温度を、上記ε’およびε’’の値と共に記載する。 
【００３８】
【表１】
2014094870.tif 000002
【００３９】
同表から明らかなように、所定の配合比のＺｎＯ，ＳｉＯ２を、所定温度で焼成し、本発明に従い、所定の添加物を添加することで、白色を維持しつつ、200℃到達までの所要時間を短縮することが可能であることが分かる。これに対して、原料配合比や、焼成温度、添加物条件のいずれかが本発明の範囲外であった場合には、白色と高速昇温特性を兼ね備える発熱粉を得ることはできないことが分かる。
【００４０】
以上、本実施例で示したとおり、本発明に従うマイクロ波吸収発熱体用粉末は、白色を呈し、そのマイクロ波吸収発熱体用粉末を用いて作製したマイクロ波吸収発熱体は、優れた発熱性能を示すと共に、200℃までの到達時間を従来材に比べて短縮できることが確認された。
なお、本発明における発熱体中の発熱粉の含有量は、７５％に限定されるものではなく、含有量を調整することで、発熱温度を５０℃〜３５０℃を超える高温まで任意の温度に調整することができる。